(57)【要約】      （修正有）【課題】打撃後のボールの飛距離を大きく伸ばすことができ、打球感を良好にする。【解決手段】  中空部と該中空部を被覆する包囲層とを有する球状コアと、該球状コア部を被覆する１層以上のカバーとから構成される直径５０〜７０ｍｍの球技用ボールにおいて、上記包囲層のショアＤ硬度が２５〜５２であり、かつ上記カバーのうち最外層のショアＤ硬度が５０〜７０であることを特徴とする球技用ボール、及び、発泡体からなる球状コアと、該球状コア部を被覆する１層以上のカバーとから構成される直径５０〜７０ｍｍの球技用ボールにおいて、上記球状コアを構成する発泡体の材料のショアＤ硬度が２５〜５２であり、かつ上記カバーのうち最外層のショアＤ硬度が５０〜７０であることを特徴とする球技用ボールを提供する。【効果】  打撃後のボールの飛距離又は転がり距離を大きく伸ばすことができ、かつボールの打球感が良好なものである。【選択図】      図１
2006167007.tif 000002
【特許請求の範囲】
【請求項１】
中空部と該中空部を被覆する包囲層とを有する球状コアと、該球状コア部を被覆する１層以上のカバーとから構成される直径５０〜７０ｍｍの球技用ボールにおいて、上記包囲層のショアＤ硬度が２５〜５２であり、かつ上記カバーのうち最外層のショアＤ硬度が５０〜７０であることを特徴とする球技用ボール。
【請求項２】
発泡体からなる球状コアと、該球状コア部を被覆する１層以上のカバーとから構成される直径５０〜７０ｍｍの球技用ボールにおいて、上記球状コアを構成する発泡体の材料のショアＤ硬度が２５〜５２であり、かつ上記カバーのうち最外層のショアＤ硬度が５０〜７０であることを特徴とする球技用ボール。
【請求項３】
パークゴルフ用又はグラウンドゴルフ用である請求項１又は２記載の球技用ボール。
【請求項４】
ボール全体の１００ｋｇ荷重負荷時における変形量が１．３〜４．０ｍｍである請求項１〜３のいずれか１項記載の球技用ボール。
【請求項５】
上記カバーのうち最外層が上記球状コアを構成する発泡体の材料又は包囲層よりもショアＤ硬度で５〜３５の範囲内で硬く形成された請求項１〜４のいずれか１項記載の球技用ボール。
【発明の詳細な説明】
【技術分野】
【０００１】
本発明は、球技用ボールに関するものであり、特にパークゴルフ用、グラウンドゴルフ用として好適な球技用ボールに関する。
【背景技術】
【０００２】
近年、ゴルフ競技に類似した種々のスポーツが行なわれており、特に、年齢、性別、経験等を超えた手軽なスポーツとしてパークゴルフやグランドゴルフが注目を集めている。このパークゴルフやグランドゴルフでは、通常のゴルフボールより直径、質量が大きいボールを使用するものであり、当該ボールの性能としては、打撃後のボールがグランド上で直進したり空中で飛行したりする到達距離が大きいことが望まれる。
【０００３】
パークゴルフ等のボールとしては、例えば、特開２００２−７８８２９号公報に記載されたボールが提案されている。このボールは、図３に示されるように、中空コア部ａと、内層部ｂ及び外層部ｃからなる２層の被覆部とを有したボールであり、ボールの表面硬度を改良することによってボールの耐摩耗性を向上させて直進性を高めようとしたものである。
【０００４】
しかしながら、上記のボールの表面硬度はショアＤ硬度５０〜７０に調整されているもの打撃後の飛距離や転がり距離に乏しいものであり、打球感も悪いという欠点がある。特に、打球感はボールの表面硬度だけでなくボール内部の硬度分布によって影響されるものであり、飛距離や転がり距離を伸ばすだけでなく、打球感も良好であることも望まれる。
【０００５】
【特許文献１】特開２００２−７８８２９号公報
【発明の開示】
【発明が解決しようとする課題】
【０００６】
本発明は、上記事情に鑑みなされたものであり、打撃後のボールの移動距離を伸ばすだけでなく、打球感が良好な球技用ボールを提供することを目的とする。
【課題を解決するための手段】
【０００７】
本発明者らは、上記目的を達成するために鋭意検討を重ねた結果、中空部と該中空部を被覆する包囲層とを有する球状コアと、該球状コア部を被覆する１層以上のカバーとから構成される直径５０〜７０ｍｍの球技用ボール、または発泡体からなる球状コアと該球状コア部を被覆する１層以上のカバーとから構成される直径５０〜７０ｍｍの球技用ボールにおいて、上記包囲層又は上記球状コアを構成する発泡体の材料のショアＤ硬度を２５〜５２の範囲内に硬度調整すると共に、上記カバーのうち最外層のショアＤ硬度を５０〜７０の範囲内に硬度調整することにより、得られたボールの打球感が良好であり、かつ打撃後のボールの飛距離や転がり距離が大きくなることを見い出し、本発明をなすに至ったものである。
【０００８】
従って、本発明は、下記の球技用ボールを提供する。
〔１〕中空部と該中空部を被覆する包囲層とを有する球状コアと、該球状コア部を被覆する１層以上のカバーとから構成される直径５０〜７０ｍｍの球技用ボールにおいて、上記包囲層のショアＤ硬度が２５〜５２であり、かつ上記カバーのうち最外層のショアＤ硬度が５０〜７０であることを特徴とする球技用ボール。
〔２〕発泡体からなる球状コアと、該球状コア部を被覆する１層以上のカバーとから構成される直径５０〜７０ｍｍの球技用ボールにおいて、上記球状コアを構成する発泡体の材料のショアＤ硬度が２５〜５２であり、かつ上記カバーのうち最外層のショアＤ硬度が５０〜７０であることを特徴とする球技用ボール。
〔３〕パークゴルフ用又はグラウンドゴルフ用である〔１〕又は〔２〕記載の球技用ボール。
〔４〕ボール全体の１００ｋｇ荷重負荷時における変形量が１．３〜４．０ｍｍである〔１〕〜〔３〕のいずれか１項記載の球技用ボール。
〔５〕上記カバーのうち最外層が上記球状コアを構成する発泡体の材料又は包囲層よりもショアＤ硬度で５〜３５の範囲内で硬く形成された〔１〕〜〔４〕のいずれか１項記載の球技用ボール。
【発明の効果】
【０００９】
本発明の球技用ボールによれば、打撃後のボールの飛距離又は転がり距離を大きく伸ばすことができ、かつボールの打球感が良好なものである。
【００１０】
以下、本発明につき更に詳しく説明すると、本発明の球技用ボールは、中空部と該中空部を被覆する包囲層とを有する球状コアと、該球状コア部を被覆する１層以上のカバーとから構成される。例えば、図１（Ａ）に示したように、中空部１ａと、該中空部１ａを覆う包囲層１ｂからなる球状コア１及び１層のカバー２との複数層構造に形成した球技用ボールである。
【００１１】
また、本発明の球技用ボールは、発泡体からなる球状コアと、該球状コア部を被覆する１層以上のカバーとから構成される。例えば、図１（Ｂ）に示したように、発泡体からなる球状コア１０と１層のカバー２との二層構造に形成した球技用ボールである。
【００１２】
なお、図１では、カバー２については、いずれも単層に形成されているが、必要により上記カバーを２層、３層構造等に多層化することができる。
【００１３】
図１（Ａ）のボール構造における中空部１ａの直径は通常のように３１ｍｍ〜４５ｍｍ、好ましくは３２〜４０ｍｍに調整される。中空部１ａの直径が大きすぎると、打撃時にボールが破損するおそれがある。
【００１４】
上記球状コアの包囲層の厚さは、７ｍｍ以上、好ましくは８ｍｍ以上、上限としては、１４ｍｍ以下、好ましくは１２ｍｍ以下であることが推奨される。包囲層の厚さが小さすぎると、打撃耐久性に劣る場合があり、包囲層の厚さが大きすぎると、製品重量が重くなりすぎ不具合が発生するおそれがある。
【００１５】
上記包囲層のショアＤ硬度の下限値は２５、特に３０とすることが好ましい。この下限値を下回ると、即ち内層カバーが軟らかすぎると打感が悪くなるおそれがある。また、上記内層カバーのショアＤ硬度の上限値としては５２である。この上限値を上回ると、フルショット時の打感が硬くなるおそれがある。
なお、本発明で用いられる「ショアＤ硬度」とは、ＡＳＴＭ−Ｄ２２４０に基づいた測定値である。
【００１６】
一方、図１（Ｂ）のボール構造において、発泡体の材料のショアＤ硬度は２５〜５２である。この場合の発泡材料のショアＤ硬度とは非発泡時の材料硬度である。
【００１７】
上記発泡体からなるコアの直径は、４４ｍｍ以上、好ましくは４６ｍｍ以上、上限としては５８ｍｍ以下、好ましくは５６ｍｍ以下であることが好ましい。
また、発泡体の比重は０．５〜０．８に調整されることが好ましい。
【００１８】
図１（Ａ），（Ｂ）のボール構造において、上記カバーのショアＤ硬度については、下限値が５０、上限値が７０である。この下限値を下回ると到達距離が低下する場合があり、特に、包囲層が軟らか過ぎると到達距離の低下が著しくなるおそれがある。なお、ここで詳述するカバーのショアＤ硬度については、カバーが複数層に形成された場合、最も外側に位置する最外層カバーのショアＤのことを意味する。
【００１９】
本発明では、上記のとおり、カバーのショアＤ硬度が５５〜７０の範囲内に調整されるものであり、この場合、上記カバー（複数層の場合には最外層）が上記球状コアを構成する発泡体の材料よりもショアＤ硬度で５〜３５の範囲内で硬くなるように調整することが好ましい。
【００２０】
上記のカバーの厚さは、１ｍｍ以上、好ましくは２ｍｍ以上、上限としては８ｍｍ以下、好ましくは７ｍｍ以下であることが推奨される。厚さが小さすぎると、打撃耐久性が低下する場合があり、厚さが大きすぎると、打感が悪くなると共に、成型時間が長くなり、生産性が悪くなる場合がある。
【００２１】
中空部１ａを覆う包囲層１ｂ及び球状コア部を覆うカバー２の材料としては、後述する所定のショアＤ硬度を満足するものであれば、特に制限されるものではないが、好適には、下記に記載した熱可塑性樹脂を使用することが好ましい。
【００２２】
即ち、上記熱可塑性樹脂としては、
（Ｉ）オレフィン−不飽和カルボン酸ランダム共重合体及び／又はオレフィン−不飽和カルボン酸−不飽和カルボン酸エステル三元共重合体、
（ＩＩ）オレフィン−不飽和カルボン酸ランダム共重合体の金属イオン中和物及び／又はオレフィン−不飽和カルボン酸−不飽和カルボン酸エステル三元共重合体の金属イオン中和物、及び
（ＩＩＩ）熱可塑性エラストマー
から選ばれる少なくとも１種であることが好ましい。
【００２３】
ここで、（Ｉ）、（ＩＩ）成分中のオレフィンとしては、炭素数が、通常２以上、上限として８以下、特に６以下のものが好ましく、具体的には、エチレン、プロピレン、ブテン、ペンテン、ヘキセン、ヘプテン、オクテン等が挙げられ、特にエチレンであることが好ましい。
【００２４】
また、不飽和カルボン酸としては、例えば、アクリル酸、メタクリル酸、マレイン酸、フマル酸等を挙げることができ、特にアクリル酸、メタクリル酸であることが好ましい。
【００２５】
更に、不飽和カルボン酸エステルとしては、上述した不飽和カルボン酸の低級アルキルエステルであることが好適で、具体的には、メタクリル酸メチル、メタクリル酸エチル、メタクリル酸プロピル、メタクリル酸ブチル、アクリル酸メチル、アクリル酸エチル、アクリル酸プロピル、アクリル酸ブチル等を挙げることができ、特にアクリル酸ブチル（ｎ−アクリル酸ブチル、ｉ−アクリル酸ブチル）であることが好ましい。
【００２６】
上記の（Ｉ）成分のオレフィン−不飽和カルボン酸ランダム共重合体とオレフィン−不飽和カルボン酸−不飽和カルボン酸エステル三元共重合体は、いずれも公知の方法に従って得ることができ、各成分の配合割合は特に制限されるものではないが、成分中の不飽和カルボン酸の含量（酸含量）は、通常２質量％（重量％と同義、以下同じ）以上、好ましくは６質量％以上、更に好ましくは８質量％以上、上限としては２５質量％以下、好ましくは２０質量％以下、更に好ましくは１５質量％以下であることが推奨される。酸含量が少ないと反発性が低下する可能性があり、多いと加工性が低下する可能性がある。
【００２７】
また、上記の（ＩＩ）成分のオレフィン−不飽和カルボン酸−ランダム共重合体の金属イオン中和物とオレフィン−不飽和カルボン酸−不飽和カルボン酸エステル三元共重合体の金属イオン中和物は、いずれも上記（Ｉ）成分のランダム共重合体又は三元共重合体中の酸基を部分的に金属イオンで中和することによって得ることができる。
【００２８】
ここで、酸基を中和する金属イオンとしては、例えば、Ｎａ+、Ｋ+、Ｌｉ+、Ｚｎ++、Ｃｕ++、Ｍｇ++、Ｃａ++、Ｃｏ++、Ｎｉ++、Ｐｂ++等が挙げられ、好ましくは、Ｎａ+、Ｌｉ+、Ｚｎ++、Ｍｇ++等が好適に用いられるが、これら金属イオンのランダム共重合体又は三元共重合体の中和度は特に限定されるものではない。
【００２９】
また、上記中和方法には、特に制限はなく、上記金属イオンのギ酸塩、酢酸塩、硝酸塩、炭酸塩、炭酸水素塩、酸化物、水酸化物及びアルコキシド等の化合物を（Ｉ）成分のオレフィン−不飽和カルボン酸ランダム共重合体及びオレフィン−不飽和カルボン酸−不飽和カルボン酸エステル三元共重合体に導入し、該金属イオンで酸基を中和する方法を採用できる。
【００３０】
上記の（Ｉ）、（ＩＩ）成分は、市販品を好適に使用することができ、オレフィン−不飽和カルボン酸ランダム共重合体、オレフィン−不飽和カルボン酸−不飽和カルボン酸エステル三元共重合体として、例えば、ニュクレルＡＮ４３１１、同ＡＮ４３１８、同１５６０（いずれも三井・デュポンポリケミカル社製）等が、またオレフィン−不飽和カルボン酸ランダム共重合体の金属イオン中和物、オレフィン−不飽和カルボン酸−不飽和カルボン酸エステル三元共重合体の金属イオン中和物としては、アイオノマー樹脂として市販されている、例えば、ハイミラン１５５４、同１５５７、同１６０１、同１６０５、同１７０６、同１８５５、同１８５６、同ＡＭ７３１６、同ＡＤ８５１２、同１６５２、同１６５３（いずれも三井・デュポンポリケミカル社製）、サーリン６３２０、同７９３０、同８１２０、同８９４５、同９９４５（いずれも米国デュポン社製）等が挙げられ、特にニュクレルＡＮ４３１８、同１５６０、ハイミラン１７０６、同１６０５を好適に使用することができる。
【００３１】
上記の（ＩＩＩ）熱可塑性エラストマーは、酸基を持たない中性から塩基性の熱可塑性エラストマーであることが推奨され、例えば、ポリオレフィン、オレフィン系エラストマー、ウレタン系エラストマー、ポリエステル系エラストマー、スチレン系エラストマー、ポリアミド系エラストマー等が挙げられる。
【００３２】
その他、上記の（Ｉ）〜（ＩＩＩ）の他には、ポリプロピレン、ポリエチレン及びエチレン−酢酸ビニル共重合体等のポリエチレン系樹脂などが挙げられ、これらの１種を単独で或いは２種以上組み合わせて使用することができる。これらの樹脂は上述した（Ｉ）〜（ＩＩＩ）成分に混合して用いることもできる。
【００３３】
また、包囲層及びカバーの材料には、二酸化チタンや硫酸バリウム等の無機充填材を添加することもできる。
【００３４】
図１（Ｂ）のボール構造における発泡コアの材料については、ショアＤ硬度が２５〜５２である熱可塑性樹脂を使用することが好ましく、具体的には、上述した熱可塑性樹脂を挙げることができる。そして、上記の熱可塑性樹脂に化学発泡剤を適量に配合して比重０．５〜０．９の発泡コアを製造する。化学発泡剤としては、例えば、アゾジカルボンアミド、ジニトロソペンタメチレンテトラミン、ｐ，ｐ´−オキシビスベンゼンスルホニルヒドラジドなどを用いることができ、市販品としては、大塚化学（株）製「ユニホームＡＺシリーズ」や「ユニファインＰシリーズ」（いずれもアゾジカルボンアミドを主成分とする。）が挙げられる。
【００３５】
本発明の球技用ボールの１００ｋｇ荷重負荷時における変形量は１．３ｍｍ以上に調整されるものであり、好ましくは１．４ｍｍ以上である。また、上限値としては４．０ｍｍ以下に調整されることが好ましい。上記コアの変形量が小さすぎると、打感が硬くなりすぎる場合がある。
【００３６】
本発明の球技用ボールの製造については、射出成形方法を採用することができ、例えば、中空部１ａを包囲層１ｂで被覆した球状コア１を予め作成し、図２に示されるように、当該球体を金型５内に配備し、サポートピン６で球体１を支持しながらキャビティ５ａ内にカバー材料２を導入して当該カバーを射出成形する方法などが好適に採用される。
【００３７】
本発明の球技用ボールは、その直径が５０〜７０ｍｍであるグラウンドゴルフ用，パークゴルフ用のボール及びこれらの競技に類似した球技用ボールであり、その直径，質量は各種競技の規則等に応じて適宜設計変更することができる。例えば、パークゴルフ用ボールの場合、公式球技用としては、国際パークゴルフ協会認定の規則に従い、直径６ｃｍ、重量８０〜９５ｇの範囲内とすることができる。
【実施例】
【００３８】
以下、実施例と比較例を示し、本発明を具体的に説明するが、本発明は下記実施例に制限されるものではない。
【００３９】
［実施例１〜４，比較例１〜４］
実施例１，２及び比較例１，２においては、一対の半球体（ハーフカップ）を射出成形により作製し、両半球体同士を嵌合することにより、所定直径の中空コア部を包囲層で包囲した球状コアを得た。また、実施例３，４及び比較例３，４においては、下記表に示したコア材料１００質量部に対して発泡剤（大塚化学社製「ＡＺＨ−１１５Ｅ」２質量部配合し、直径５２ｍｍの球状キャビティを有する金型に射出成形して比重０．７６の発泡コアを得た。
【００４０】
次いで、この球状コアを図２に示した上下分割金型内に導入し、各種のカバー材料を射出成形して実施例及び比較例のパークゴルフ用ボールを製造した。
【００４１】
得られた各パークゴルフ用ボールについて、下記方法により、飛び性能及び打球感を評価した。結果を下記表１に併記する。
飛び性能
スイングロボット（ミヤマエ社製）にてヘッドスピード（ＨＳ）２８ｍ／ｓで打撃した時のボールの最終到達点を計測した。使用したクラブは、ブリヂストンスポーツ社製「グランドパーシモン  ＳＳ−３５０Ｐ」である。
打球感
テスター１０人が各例のボールをパークゴルフ用クラブでフルショットした時の打感を評価した。
１０人中８人以上が打感が良いと判断したものを◎とする
１０人中６〜７人が打感が良いと判断したものを○とする
１０人中４〜５人が打感が良いと判断したものを△とする
１０人中３人以下が打感が良いと判断したものを×とする
【００４２】
【表１】
2006167007.tif 000003
【図面の簡単な説明】
【００４３】
【図１】本発明の実施例に係る球技用ボールの概略断面図であり、（Ａ）は中空コア、（Ｂ）は発泡コアを示す。
【図２】上記球技用ボールの成形用金型の断面図である。
【図３】従来の球技用ボールの概略断面図である。
【符号の説明】
【００４４】
１    球状コア
１ａ  中空部
１ｂ  包囲層
１０  発泡コア
２  カバー
【図１】
2006167007.tif 000004
【図２】
2006167007.tif 000005
【図３】
2006167007.tif 000006